(57)【特許請求の範囲】
【請求項１】
黒鉛基材と、該黒鉛基材の表面に形成された炭化珪素層とを有する黒鉛−炭化珪素複合体であって、前記炭化珪素層がＦｅを含み、前記炭化珪素層中のＦｅ含有率が５〜５０００ｐｐｍであり、前記炭化珪素層がさらにＡｌ及びＣａを含み、前記炭化珪素層中のＡｌ含有率が１０〜１０００ｐｐｍ、Ｃａ含有率が５〜１０００ｐｐｍであることを特徴とする黒鉛−炭化珪素複合体。
【請求項２】
前記炭化珪素層の厚みが、１０〜３００μｍであることを特徴とする請求項１に記載の黒鉛−炭化珪素複合体。
【請求項３】
黒鉛−炭化珪素複合体の製造方法であって、
（１）Ｆｅ含有率が８〜８０００ｐｐｍであり、さらにＡｌ及びＣａを含み、Ａｌ含有率が１６〜１６００ｐｐｍ、Ｃａ含有率が８〜１６００ｐｐｍである金属珪素粉末を準備する工程と、
（２）前記金属珪素粉末を黒鉛基材の表面に溶射する工程と、
（３）前記金属珪素粉末が溶射された黒鉛基材を非酸化性雰囲気にて１１００〜１７００℃の温度範囲で熱処理して、前記黒鉛基材の表面に炭化珪素層を形成する工程と
を含む黒鉛−炭化珪素複合体の製造方法。
【請求項４】
前記金属珪素粉末の平均粒子径が、０．５〜５０μｍであることを特徴とする請求項３に記載の黒鉛−炭化珪素複合体の製造方法。
【発明の詳細な説明】
【技術分野】
【０００１】
本発明は、黒鉛−炭化珪素複合体及びその製造方法に関し、特に、高温構造材、治具、半導体装置部材、液晶装置部材、及び機械的摺動材などに好適に用いられる黒鉛−炭化珪素複合体及びその製造方法に関する。
【背景技術】
【０００２】
黒鉛材料は高温特性、機械的強度、及び加工性に優れた材料であり、種々の高温材料（高温下で使用される材料）として使用されている。但し、黒鉛材料は耐酸化性に劣ることより非酸化性雰囲気での使用に限定され、酸化性雰囲気で使用する高温材料としては、炭化珪素、窒化珪素、及びアルミナといった酸化物セラミックスが用いられてきた。しかしながら、これらセラミックスは、加工性に劣ったり、大型化が困難だったり、耐熱衝撃性に劣るなどといった別の問題があった。
【０００３】
そこで、耐酸化性を向上させるため、黒鉛材表面を炭化珪素層で被覆させる黒鉛−炭化珪素複合体の製造が試みられてきた。
【０００４】
従来、黒鉛−炭化珪素複合体の製造方法としては、幾つかの方法が提案されている。例えば、特許文献１においては、特定の径を持つ微細気孔の占める容積が０．０２ｃｍ３／ｇ以上の炭素基材を使用し、ＳｉＯガスを用いてコンバージョン法で黒鉛−炭化珪素複合体を製造する方法、特許文献２には、開気孔率が５〜５５％、平均気孔径が０．１〜１００μｍの多孔質炭化珪素焼結体を作製し、その開気孔中に炭素を充填して黒鉛−炭化珪素複合体を製造する方法、特許文献３には多孔質黒鉛基材に溶融珪素を浸透し、反応せしめて、黒鉛−炭化珪素複合体を製造する方法、特許文献４にはカーボン基材にＣＶＤ法によりＳｉ膜をコートし、１３００℃以上で熱処理してＳｉＣ化した後、さらにＣＶＤ法によりＳｉＣコート膜を生成させる方法、特許文献５には黒鉛材料を不活性ガス雰囲気下１４００〜１８００℃で二酸化珪素と反応させて表面部を珪化して炭化珪素基地とした後、更に化学蒸着法により炭化珪素膜を形成させる方法が記載されている。
【先行技術文献】
【特許文献】
【０００５】
【特許文献１】特公昭６１−１１９１１号公報
【特許文献２】特開昭６２−１３２７８７号公報
【特許文献３】特許第２６２０２９４号公報
【特許文献４】特開２００２−１２８５８０号公報
【特許文献５】特開昭６３−２２５５９１号公報
【発明の概要】
【発明が解決しようとする課題】
【０００６】
上記の特許文献１〜５の従来の方法は、いずれも複雑な製造工程を経る方法であり、製造の歩留まりが悪く、結果として高価な黒鉛−炭化珪素複合体となったり、炭化珪素層のバラツキが大きく、品質バラツキの大きい製品となるといった問題があり、工業的生産に優れた方法とは言えなかった。
【０００７】
本発明は、上記問題を解決するためになされたものであり、高温耐酸化性に優れ、かつ品質バラツキの少ない黒鉛−炭化珪素複合体を提供することを目的とする。また、本発明は、そのような黒鉛−炭素複合体を簡便に製造することができる方法を提供することを目的とする。
【課題を解決するための手段】
【０００８】
上記課題を解決するために、本発明では、黒鉛基材と、該黒鉛基材の表面に形成された炭化珪素層とを有する黒鉛−炭化珪素複合体であって、前記炭化珪素層がＦｅを含み、前記炭化珪素層中のＦｅ含有率が５〜５０００ｐｐｍである黒鉛−炭化珪素複合体を提供する。
【０００９】
本発明の黒鉛−炭化珪素複合体は、黒鉛基材表面に形成された炭化珪素層に含まれるＦｅの含有率が上記の範囲内であることによって黒鉛基材と炭化珪素層との密着性を向上させることができる。このような黒鉛−炭化珪素複合体であれば、黒鉛基材からの炭化珪素層の剥離を抑えることができ、高温耐酸化性に優れた黒鉛−炭化珪素複合体とすることができる。その結果、このような黒鉛−炭化珪素複合体は、耐熱材料として好適に用いることができる。
【００１０】
このとき、前記炭化珪素層の厚みが、１０〜３００μｍであることが好ましい。
【００１１】
上記炭化珪素層の厚みがこのような範囲内であれば、十分なガス不透過性を備えることができ、高温酸化性雰囲気下での長期使用に耐え得る黒鉛−炭化珪素複合体となる。
【００１２】
また、前記炭化珪素層がさらにＡｌ及びＣａを含み、前記炭化珪素層中のＡｌ含有率が１０〜１０００ｐｐｍ、Ｃａ含有率が５〜１０００ｐｐｍであることが好ましい。
【００１３】
上記炭化珪素層に含まれるＡｌ及びＣａの含有率がこのような範囲内であれば、黒鉛基材と炭化珪素層との密着性をさらに向上させることができる。
【００１４】
また、本発明では、黒鉛−炭化珪素複合体の製造方法であって、
（１）Ｆｅ含有率が８〜８０００ｐｐｍである金属珪素粉末を準備する工程と、
（２）前記金属珪素粉末を黒鉛基材の表面に溶射する工程と、
（３）前記金属珪素粉末が溶射された黒鉛基材を非酸化性雰囲気にて１１００〜１７００℃の温度範囲で熱処理して、前記黒鉛基材の表面に炭化珪素層を形成する工程と
を含む黒鉛−炭化珪素複合体の製造方法を提供する。
【００１５】
このような黒鉛−炭化珪素複合体の製造方法であれば、高温耐酸化性に優れ、かつ品質バラツキの少ない黒鉛−炭化珪素複合体を簡便な方法により製造することができる。
【００１６】
このとき、前記金属珪素粉末の平均粒子径が、０．５〜５０μｍであることが好ましい。
【００１７】
上記金属珪素粉末の平均粒子径が０．５μｍ以上であれば、溶射が容易になり、均一な溶射を達成することができる。また、上記平均粒子径が５０μｍ以下であれば、熱処理による炭化珪素層の転化を容易に十分に行うことができる。
【００１８】
また、前記金属珪素粉末を準備する工程において、前記金属珪素粉末として、さらにＡｌ及びＣａを含み、Ａｌ含有率が１６〜１６００ｐｐｍ、Ｃａ含有率が８〜１６００ｐｐｍであるものを準備することが好ましい。
【００１９】
このような金属珪素粉末を用いることにより、高温耐酸化性に一層優れた黒鉛−炭化珪素複合体を得ることができる。
【発明の効果】
【００２０】
以上のように、本発明の黒鉛−炭化珪素複合体であれば、黒鉛基材と炭化珪素層との密着性が向上し、炭化珪素層の剥離が抑制され、その結果、高温耐酸化性に優れた黒鉛−炭化珪素複合体となる。従って、本発明の黒鉛−炭化珪素複合体であれば、耐熱材料として種々の用途に使用することができる。また、本発明の黒鉛−炭化珪素複合体の製造方法は簡便であり、高温耐酸化性に優れ、耐熱材料として好適に用いることができ、かつ品質バラツキの少ない黒鉛−炭化珪素複合体を容易に得ることが可能であり、工業的規模の生産にも十分耐え得るものである。
【発明を実施するための形態】
【００２１】
上述のように、高温耐酸化性に優れ、かつ品質バラツキの少ない黒鉛−炭化珪素複合体、及びその製造方法の開発が求められていた。
【００２２】
本発明者らは、上記問題を解決するため鋭意検討を行った結果、黒鉛基材表面に形成される炭化珪素層に含まれるＦｅ含有率を所定の範囲内とすることで、黒鉛基材と炭化珪素層との密着性が向上し、黒鉛−炭化珪素複合体の高温耐酸化性が向上することを見出した。また、本発明者らは、上記黒鉛−炭化珪素複合体の製造方法として、Ｆｅ含有率が所定の範囲内である金属珪素粉末を黒鉛基材に溶射し、これを熱処理することで、容易にバラツキの少ない一定の厚さを有する炭化珪素層を黒鉛基材表面に形成することが可能となり、高温酸化性雰囲気での使用に十分耐え得る黒鉛−炭化珪素複合体を製造することが可能であることを見出し、本発明を完成するに至った。
【００２３】
以下、本発明について詳細に説明するが、本発明はこれらに限定されるものではない。
【００２４】
［黒鉛−炭素珪素複合体］
本発明の黒鉛−炭素珪素複合体は、黒鉛基材と、該黒鉛基材の表面に形成された炭化珪素層とを有するものであり、この炭化珪素層がＦｅを含み、Ｆｅ含有率を所定の範囲内としたものである。具体的には、上記の炭化珪素層に含まれるＦｅ含有率は、５〜５０００ｐｐｍであり、好ましくは５０〜３０００ｐｐｍである。このような黒鉛−炭素珪素複合体であれば、高温耐酸化性を向上させることができる。Ｆｅ含有率が５ｐｐｍより少ないと、黒鉛基材と炭化珪素層との密着性が低下し、炭化珪素層の剥離が生じる場合があり、高温耐酸化性が低下する。逆にＦｅ含有率が５０００ｐｐｍを超えると、炭化珪素層中に融点の低いＦｅ−Ｓｉ合金が含まれ、高温耐酸化性が低下する。
【００２５】
またこのとき、上記炭化珪素層がさらにＡｌ及びＣａを含み、この炭化珪素層中のＡｌ含有率が１０〜１０００ｐｐｍ、Ｃａ含有率が５〜１０００ｐｐｍであることが好ましい。
【００２６】
本発明の黒鉛−炭化珪素複合体の炭化珪素層に含まれるＡｌ含有率は、上記のように好ましくは１０〜１０００ｐｐｍであり、さらに好ましくは５０〜８００ｐｐｍである。Ａｌ含有率が１０ｐｐｍ以上であれば、黒鉛基材と炭化珪素層との密着性をより強固とし、炭化珪素層の剥離を抑制することができる。そのため、黒鉛−炭化珪素複合体の高温耐酸化性を高くすることができる。また、Ａｌ含有率が１０００ｐｐｍ以下であれば、炭化珪素層中に融点の低いＡｌ−Ｓｉ合金が含まれにくいため、高温耐酸化性を高くすることができる。
【００２７】
本発明の黒鉛−炭化珪素複合体の炭化珪素層に含まれるＣａ含有率は、上記のように好ましくは５〜１０００ｐｐｍであり、さらに好ましくは５０〜８００ｐｐｍである。Ｃａ含有率が５ｐｐｍ以上であれば、黒鉛基材と炭化珪素層との密着性をより強固とし、炭化珪素層の剥離を抑制することができる。そのため、黒鉛−炭化珪素複合体の高温耐酸化性を高くすることができる。また、Ｃａ含有率が１０００ｐｐｍ以下であれば、炭化珪素層中に融点の低いＣａ−Ｓｉ合金が含まれにくいため、高温耐酸化性を高くすることができる。
【００２８】
ここで、上記金属（Ｆｅ、Ａｌ、Ｃａ）の含有率は、下記測定方法により測定することができる。すなわち、試料に５０質量％フッ酸を加え、反応が始まったら、さらに５０質量％硝酸を加え、２００℃に加熱して完全溶融した処理液をＩＣＰ−ＡＥＳ（誘導結合プラズマ−発光分光分析）（Ａｇｉｌｅｎｔ社製  ７３０Ｃ）で分析・測定する。
【００２９】
尚、上記炭化珪素層中のＦｅ、Ａｌ及びＣａ含有率は、後で詳しく述べるように、本発明の黒鉛−炭化珪素複合体の製造方法に用いられる金属珪素粉末中のＦｅ、Ａｌ及びＣａ含有率に関連した値となる。
【００３０】
また、本発明の黒鉛−炭化珪素複合体の炭化珪素層の厚みは、特に限定されるものではないが、１０μｍ〜３００μｍ、特に１０μｍ〜２００μｍであることが好ましい。炭化珪素層の厚みが１０μｍ以上であれば、より確実に、十分なガス不透過性を有するものとすることができ、高温酸化性雰囲気下での長期使用に耐え得る黒鉛−炭化珪素複合体とすることができる。また、上記厚みが３００μｍ以下であれば、ガス不透過性は十分に良好であり、また、炭化珪素層の生成コストを抑えることができる。
【００３１】
ここで、上記炭化珪素層の厚みは、黒鉛−炭化珪素複合体を製造する際に溶射する金属珪素粉末の膜厚（金属珪素粉末層の厚み）に対応しており、この金属珪素粉末の膜厚により制御することが可能である。
【００３２】
［黒鉛−炭化珪素複合体の製造方法］
次に本発明の黒鉛−炭化珪素複合体の製造方法について説明する。本発明の黒鉛−炭化珪素複合体は、Ｆｅの含有率が８〜８０００ｐｐｍの範囲内である金属珪素粉末を黒鉛基材に溶射し、さらに非酸化性雰囲気にて熱処理を行うことで容易に得ることができる。以下、製造方法について更に詳細な説明を行う。
【００３３】
まず、Ｆｅ含有率が８〜８０００ｐｐｍである金属珪素粉末を準備する（工程（１））。次に、この金属珪素粉末を黒鉛基材の表面に溶射する（工程（２））。この溶射方法に関しては特に限定されるものではなく、プラズマ溶射法、アセチレン、プロパン、ケロシン等を燃料ガスとするガス溶射法、及び高速ガス溶射法等が適宜用いられる。具体的には、プラズマ炎又はガス炎中に金属珪素粉末を供給し、半溶融状態にして黒鉛基材に吹き付ける。特に、より高温で皮膜を密着性良く形成できる理由によりプラズマ溶射法を用いることが好ましい。
【００３４】
本発明で使用される黒鉛基材は特に限定されるものではなく、その用途に応じて、ＣＩＰ（冷間静水圧プレス）成形品、押出し成形品、及びＣ／Ｃコンポジット等を使用することができるが、特にＣ／Ｃコンポジットは高強度であり、より好適に使用される。尚、Ｃ／Ｃコンポジットとは、炭素繊維強化炭素複合材料とも呼ばれ、炭素繊維と炭素質の母材（充填材）からなる材料である。
【００３５】
また、溶射する金属珪素粉末としては、半導体グレード、セラッミクスグレード、ケミカルグレードの粉末などをその目的により使用することができるが、本発明で重要なことは、溶射する金属珪素粉末のＦｅ含有率を８〜８０００ｐｐｍとすることである。本発明で溶射する金属珪素粉末のＦｅ含有率は、好ましくは８０〜４８００ｐｐｍである。金属珪素粉末のＦｅ含有率が８ｐｐｍより小さいと黒鉛基材と金属珪素粉末との反応性が低下し、黒鉛基材表面に形成される炭化珪素層の転化率が低下するため、均一な炭化珪素層を形成できず、高温耐酸化性が低下する。逆に金属珪素粉末のＦｅ含有率が８０００ｐｐｍより大きいと融点の低いＦｅ−Ｓｉ合金が生成され、高温耐酸化性が低下する。
【００３６】
次に、金属珪素粉末が溶射された黒鉛基材を熱処理し、黒鉛基材表面に炭化珪素層を形成する（工程（３））。このとき熱処理温度は１１００℃〜１７００℃であり、好ましくは１２００℃〜１５００℃である。熱処理温度が１１００℃より低いと、金属珪素粉末の炭化珪素転化率が小さくなり、黒鉛基材表面に形成される炭化珪素層は未反応の金属珪素粉末を多く含むものとなる。逆に１７００℃を超えると、金属珪素粉末の融点を遥かに超える温度であるため、溶射した金属珪素粉末が溶融し、炭化珪素層の膜厚のバラツキが大きくなる。
【００３７】
熱処理を行う雰囲気は、非酸化性雰囲気であれば特に問題なく、例えば、Ａｒ、Ｈｅなどの不活性ガス中で常圧下あるいは減圧下で行うことができる。また、熱処理を行う装置についても特に限定されるものではなく、バッチ炉、連続式トンネル炉等を用いることができる。熱処理時間は特に限定されず、溶射により形成した金属珪素粉末層が十分に炭化珪素に転化される時間だけ熱処理すればよい。熱処理時間は、炭化珪素粉末の粒径や溶射の方法、熱処理温度等の条件にも依存するが、例えば３０分〜２４時間とすることができる。
【００３８】
本発明の製造方法に用いられる金属珪素粉末中のＦｅ含有率は、本発明の黒鉛−炭化珪素複合体の炭化珪素層中のＦｅ含有率に関連する。具体的には、本発明の製造方法により得られる黒鉛−炭化珪素複合体の炭化珪素層中のＦｅ含有率は、溶射する金属珪素粉末中のＦｅの含有率に対して、およそ５０〜７０％の値となる。すなわち、上記金属珪素粉末中のＦｅ含有率が８〜８０００ｐｐｍの範囲内であれば、製造される黒鉛−炭化珪素複合体の炭化珪素層中のＦｅ含有率はおよそ５〜５０００ｐｐｍの範囲内となる。
【００３９】
また、上記の金属珪素粉末を準備する工程（工程（１））において、金属珪素粉末として、さらにＡｌ及びＣａを含み、Ａｌ及びＣａの含有率が所定の範囲内であるものを準備することが好ましい。
【００４０】
具体的には、本発明で溶射する金属珪素粉末は、Ａｌ含有率が好ましくは１６〜１６００ｐｐｍであり、さらに好ましくは８０〜１２８０ｐｐｍである。金属珪素粉末のＡｌ含有率が１６ｐｐｍ以上であれば、黒鉛基材と金属珪素粉末との反応性をより高くすることができ、黒鉛基材表面に形成される炭化珪素層の転化率をより高くすることができ、均一な炭化珪素層を安定して形成することができる。その結果、高温耐酸化性に一層優れた黒鉛−炭化珪素複合体を得ることができる。また、金属珪素粉末のＡｌ含有率が１６００ｐｐｍ以下であれば、融点の低いＡｌ−Ｓｉ合金が生成されにくいため、高温耐酸化性を高くすることができる。
【００４１】
本発明で溶射する金属珪素粉末は、Ｃａ含有率が好ましくは８〜１６００ｐｐｍであり、さらに好ましくは８０〜１２８０ｐｐｍである。金属珪素粉末のＣａ含有率が８ｐｐｍ以上であれば、黒鉛基材と金属珪素粉末との反応性をより高くすることができ、黒鉛基材表面に形成される炭化珪素層の転化率をより高くすることができ、均一な炭化珪素層を安定して形成することができる。その結果、高温耐酸化性に一層優れた黒鉛−炭化珪素複合体を得ることができる。また、金属珪素粉末のＣａ含有率が１６００ｐｐｍ以下であれば、融点の低いＣａ−Ｓｉ合金が生成されにくいため、高温耐酸化性を高くすることができる。
【００４２】
ここで、本発明の製造方法に用いられる金属珪素粉末中のＡｌ及びＣａ含有率は、Ｆｅ含有率と同様に、本発明の黒鉛−炭化珪素複合体の炭化珪素層中のＡｌ及びＣａの含有率に関連する。すなわち、上記金属珪素粉末中のＡｌ含有率が１６〜１６００ｐｐｍの範囲内であれば、得られる黒鉛−炭化珪素複合体の炭化珪素層中のＡｌ含有率はおよそ１０〜１０００ｐｐｍの範囲内となる。また、上記金属珪素粉末中のＣａ含有率が８〜１６００ｐｐｍの範囲内であれば、得られる黒鉛−炭化珪素複合体の炭化珪素層中のＡｌ含有率はおよそ５〜１０００ｐｐｍの範囲内となる。
【００４３】
尚、上記金属珪素粉末中のＦｅ、Ａｌ、及びＣａの含有率は、上述した方法と同様の方法により測定することができる。
【００４４】
また、金属珪素粉末の粒子径は、特に限定されるものではないが、平均粒子径が０．５〜５０μｍ、特に３〜３０μｍであることが望ましい。平均粒子径が０．５μｍ以上であれば、金属珪素粉末の溶射が容易になり、均一な溶射を達成することができる。また、平均粒子径が５０μｍ以下であれば、熱処理による炭化珪素転化を容易に十分に行うことができ、結果として黒鉛基材表面に形成される炭化珪素層は、未反応の金属珪素粉末が少ないものとすることができる。ここで、平均粒子径とは、レーザー光回折法による粒度分布測定における質量平均値Ｄ５０（即ち、累積質量が５０％となるときの粒子径又はメジアン径）として測定した値である。
【実施例】
【００４５】
以下、実施例及び比較例を用いて本発明を具体的に説明するが、本発明はこれらに限定されるものではない。
【００４６】
〔実施例１〕
寸法が５０ｍｍ×５０ｍｍ×厚さ３ｍｍのＣＩＰ成形黒鉛基材全面に、Ｆｅ含有率が５００ｐｐｍ、Ａｌ含有率が３００ｐｐｍ、Ｃａ含有率が１５０ｐｐｍ、平均粒子径が２０μｍの金属珪素粉末を金属珪素粉末層の厚さが４０μｍとなるようプラズマ溶射法により溶射した。次に、この被溶射材をバッチ炉内に仕込み、Ａｒ雰囲気中、１４５０℃の温度で３時間熱処理した。
【００４７】
得られた基材の断面観察及び表面層のＸ線回折分析を行ったところ、黒鉛基材表面に緑色の炭化珪素層が形成された黒鉛−炭化珪素複合体であった。
【００４８】
次に、得られた黒鉛−炭化珪素複合体の高温耐酸化性を評価するため、該黒鉛−炭化珪素複合体を大気中１０００℃で１時間保持した。冷却後、重量減少を測定したところ、重量減少は０％であり、高温耐酸化性に優れた材質であることが確認された。また、炭化珪素層中に含有されるＦｅ、Ａｌ、Ｃａ含有率を測定したところ、Ｆｅ含有率が３２０ｐｐｍ、Ａｌ含有率が２００ｐｐｍ、Ｃａ含有率が９５ｐｐｍであった。
【００４９】
〔実施例２〕
Ｆｅ含有率が２０ｐｐｍ、Ａｌ含有率が２０ｐｐｍ、Ｃａ含有率が１０ｐｐｍの金属珪素粉末を溶射材料とした他は実施例１と同様な方法で黒鉛−炭化珪素複合体を製造した。
【００５０】
得られた基材の断面観察及び表面層のＸ線回折分析を行ったところ、実施例１と同様に黒鉛基材表面に緑色の炭化珪素層が形成されていることが観察された。
【００５１】
次に、得られた黒鉛−炭化珪素複合体の耐酸化性を評価するため、実施例１と同様な方法で高温耐酸化性を評価した。その結果、重量減少は３．１％であり、高温耐酸化性に優れた材質であることが確認された。また、炭化珪素層中に含有されるＦｅ、Ａｌ、Ｃａ含有率を測定したところ、Ｆｅ含有率が１３ｐｐｍ、Ａｌ含有率が１２ｐｐｍ、Ｃａ含有率が６ｐｐｍであった。
【００５２】
〔実施例３〕
Ｆｅ含有率が４８００ｐｐｍ、Ａｌ含有率が９００ｐｐｍ、Ｃａ含有率が８００ｐｐｍの金属珪素粉末を溶射材料とした他は実施例１と同様な方法で黒鉛−炭化珪素複合体を製造した。
【００５３】
得られた基材の断面観察及び表面層のＸ線回折分析を行ったところ、実施例１と同様に黒鉛基材表面に緑色の炭化珪素層が形成されていることが観察された。
【００５４】
次に、得られた黒鉛−炭化珪素複合体の耐酸化性を評価するため、実施例１と同様な方法で高温耐酸化性を評価した。その結果、重量減少は２．７％であり、高温耐酸化性に優れた材質であることが確認された。また、炭化珪素層中に含有されるＦｅ、Ａｌ、Ｃａ含有率を測定したところ、Ｆｅ含有率が３１００ｐｐｍ、Ａｌ含有率が５８０ｐｐｍ、Ｃａ含有率が４７０ｐｐｍであった。
【００５５】
〔実施例４〕
Ｆｅ含有率が７８００ｐｐｍ、Ａｌ含有率が１５２０ｐｐｍ、Ｃａ含有率が１５００ｐｐｍの金属珪素粉末を溶射材料とした他は実施例１と同様な方法で黒鉛−炭化珪素複合体を製造した。
【００５６】
得られた基材の断面観察及び表面層のＸ線回折分析を行ったところ、実施例１と同様に黒鉛基材表面に緑色の炭化珪素層が形成されていることが観察された。
【００５７】
次に、得られた黒鉛−炭化珪素複合体の耐酸化性を評価するため、実施例１と同様な方法で高温耐酸化性を評価した。その結果、重量減少は４．２％であり、高温耐酸化性に優れた材質であることが確認された。また、炭化珪素層中に含有されるＦｅ、Ａｌ、Ｃａ含有率を測定したところ、Ｆｅ含有率が４８００ｐｐｍ、Ａｌ含有率が９８０ｐｐｍ、Ｃａ含有率が９００ｐｐｍであった。
【００５８】
〔実施例５〕
Ｆｅ含有率が２０ｐｐｍ、Ａｌ含有率が５ｐｐｍ、Ｃａ含有率が２ｐｐｍの金属珪素粉末を溶射材料とした他は実施例１と同様な方法で黒鉛−炭化珪素複合体を製造した。
【００５９】
得られた基材の断面観察及び表面層のＸ線回折分析を行ったところ、実施例１と同様に黒鉛基材表面に緑色の炭化珪素層が形成されていることが観察された。
【００６０】
次に、得られた黒鉛−炭化珪素複合体の耐酸化性を評価するため、実施例１と同様な方法で高温耐酸化性を評価した。その結果、重量減少は４．０％であり、高温耐酸化性に優れた材質であることが確認された。また、炭化珪素層中に含有されるＦｅ、Ａｌ、Ｃａ含有率を測定したところ、Ｆｅ含有率が１０ｐｐｍ、Ａｌ含有率が３ｐｐｍ、Ｃａ含有率が１ｐｐｍであった。
【００６１】
〔比較例１〕
Ｆｅ含有率が２ｐｐｍ、Ａｌ含有率が５ｐｐｍ、Ｃａ含有率が２ｐｐｍの金属珪素粉末を溶射材料とした他は実施例１と同様な方法で黒鉛−炭化珪素複合体を製造した。
【００６２】
得られた基材の断面観察及び表面層のＸ線回折分析を行ったところ、黒鉛基材表面に炭化珪素層が形成されていたが、それには一部未反応な金属珪素が含まれていることが観察された。
【００６３】
次に、得られた黒鉛−炭化珪素複合体の耐酸化性を評価するため、実施例１と同様な方法で高温耐酸化性を評価した。その結果、重量減少は６．５％であり、明らかに実施例１〜５と比べ高温耐酸化性に劣ることが確認された。また、炭化珪素層中に含有されるＦｅ、Ａｌ、Ｃａ含有率を測定したところ、Ｆｅ含有率が１ｐｐｍ、Ａｌ含有率が３ｐｐｍ、Ｃａ含有率が１ｐｐｍであった。
【００６４】
〔比較例２〕
Ｆｅ含有率が８２００ｐｐｍ、Ａｌ含有率が２０００ｐｐｍ、Ｃａ含有率が２０００ｐｐｍの金属珪素粉末を溶射材料とした他は実施例１と同様な方法で黒鉛−炭化珪素複合体を製造した。
【００６５】
得られた基材の断面観察及び表面層のＸ線回折分析を行ったところ、黒鉛基材表面に炭化珪素層が形成されていたが、それには一部Ｆｅ−Ｓｉ合金、Ａｌ−Ｓｉ合金、Ｃａ−Ｓｉ合金が含まれていることが観察された。
【００６６】
次に、得られた黒鉛−炭化珪素複合体の耐酸化性を評価するため、実施例１と同様な方法で高温耐酸化性を評価した。その結果、重量減少は１０．３％であり、明らかに実施例１〜５と比べ高温耐酸化性に劣ることが確認された。また、炭化珪素層中に含有されるＦｅ、Ａｌ、Ｃａ含有率を測定したところ、Ｆｅ含有率が６０００ｐｐｍ、Ａｌ含有率が１３５０ｐｐｍ、Ｃａ含有率が１２００ｐｐｍであった。
【００６７】
実施例１〜５、比較例１，２の結果を下記の表１にまとめる。
【００６８】
【表１】
0006334388.tif 000002
表１において、各金属含有率の値は全てｐｐｍで示される。
【００６９】
以上のように、本発明の黒鉛−炭化珪素複合体の製造方法であれば、高温耐酸化性に優れ、かつ品質のバラツキの少ない黒鉛−炭化珪素複合体を得ることができることが明らかになった。このような本発明の黒鉛−炭化珪素複合体であれば、耐熱材料としての使用範囲が広がり、種々の用途に使用することが可能である。
【００７０】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。